(57)【特許請求の範囲】
【請求項１】
少なくとも支持体、感光性樹脂層、紫外線非感受性層、カバーフィルムをこの順に積層してなる感光性樹脂構成体において、紫外線非感受性層が、バインダーポリマー、帯電防止剤、及び吸油性材料を含む紫外線非感受性組成物からなる、凸版印刷版用感光性樹脂構成体であり、
前記紫外線非感受性組成物において、前記吸油性材料が多孔質シリカであり、前記吸油性材料の含有量が、前記バインダーポリマー１００質量部に対して０．１質量部以上５質量部以下である、凸版印刷版用感光性樹脂構成体。
【請求項２】
前記紫外線非感受性組成物において、前記帯電防止剤として、カチオン系界面活性剤、ノニオン系界面活性剤、アニオン系界面活性剤、及び両性界面活性剤からなる群から選ばれる少なくとも１種類の界面活性剤を含み、前記帯電防止剤の含有量が、バインダーポリマー１００質量部に対して０．１質量部以上１０質量部以下である、請求項１に記載の凸版印刷版用感光性樹脂構成体。
【請求項３】
前記紫外線非感受性層がスリップ層である請求項１又は２に記載の凸版印刷版用感光性樹脂構成体。
【請求項４】
前記紫外線非感受性層が、赤外線レーザーによりアブレージョン可能な赤外線感受層である請求項１〜３のいずれか一項に記載の凸版印刷版用感光性樹脂構成体。
【請求項５】
前記吸油性材料が、亜麻仁油を用いた吸油測定法において１０ｍＬ／１００ｇ以上の吸油性を有する、請求項１〜４のいずれか一項に記載の凸版印刷版用感光性樹脂構成体。
【請求項６】
（１）請求項１〜５のいずれか一項に記載の凸版印刷版用感光性樹脂構成体におけるカバーフィルムを剥離させて前記紫外線非感受性層を露出させる工程、
（２）紫外線非感受性層側から紫外線露光する工程、及び、
（３）前記感光性樹脂層を現像して印刷レリーフを形成する工程を含む、凸版印刷版の製造方法。
【発明の詳細な説明】
【技術分野】
【０００１】
本発明は、凸版印刷版に用いられる感光性樹脂構成体及び該構成体を用いた凸版印刷版の製造方法に関する。
【背景技術】
【０００２】
一般的な凸版印刷版（フレキソ印刷版を含む）用の感光性樹脂組成物は、特許文献１から３に記載されるように、熱可塑性エラストマー、光重合性不飽和単量体および光重合開始剤を含有するものが知られている。
凸版印刷版用の構成体としては、ポリエステルフィルムなどを支持体とし、その上に、上記の感光性樹脂組成物からなる感光性樹脂層、さらに、感光性樹脂組成物の上にネガフィルムとの接触をなめらかにする目的で、スリップ層、又は赤外レーザーで切除可能な赤外線感受性物質を含む紫外線遮蔽層等の紫外線非感受層、更にその上にカバーフィルムが設けられるのが一般的である。
【０００３】
このような凸版印刷版用感光性樹脂構成体から凸版印刷版を製版するには、まず支持体を通して全面に紫外線露光を施し（バック露光）、薄い均一な硬化層を設け、次いでカバーフィルムを剥離し、ネガフィルムを通して紫外線非感受層及び感光性樹脂層の面に画像露光（レリーフ露光）を行い、未露光部分を、現像用溶剤で洗い流すか、あるいは熱溶融後に吸収層で吸収除去後に、後処理露光することによって製造されるのが一般的である。バック露光とレリーフ露光は順序が入れ替わっても良い。
表面に赤外線感受層を配置した感光性樹脂構成体の場合は、バック露光の後、カバーフィルムを剥離し赤外線レーザーにより表面の赤外線感受層に目的とするネガ画像を焼きつけネガの代わりに利用し、レリーフ露光を実施する。以降の工程は上述したネガフィルムを使用する場合と同様である。
【０００４】
しかしながら、カバーフィルムを剥離した際に、カバーフィルムと接触していた紫外線非感受性層と、カバーフィルムとの間で静電気が発生する、すなわち、紫外線非感受性層である、スリップ層、保護層、又は赤外線感受層と、剥離後のカバーフィルムの双方に静電気が残留（帯電）するという現象が生じていた。この帯電した状態では周辺のごみ、埃を表面に容易に吸着してしまうという問題があった。特に紫外線非感受性層にごみや埃を吸着したままネガフィルムを配置した場合、ネガフィルム-紫外線非感受性層間にごみが残留し、版面に凹み、またはかぶりが生じ、本来望まない画像を形成させてしまう。
これらの静電気を抑制する方法については種々検討がなされ、提案されている。
【０００５】
特許文献１にはカバーフィルムの背面に帯電防止処理を施した構成体が提案されている。
特許文献２には静電防止の記載は無いが、スリップ層に各種界面活性剤を添加した構成が提案されている。
特許文献３には層状シリケートを使用したスリップ層、又はレーザーアブレージョン層に適応したバリアー層としての構成が提案されている。
特許文献４にはポリアミドをバインダーポリマーとし、多孔質シリカを含有させ表面のマット化を施したスリップ層が提案されている。これにより表面をマット化することで付着したごみなどが除去しやすく成り、ネガ-紫外線非感受性層間に異物を残すリスクが低くなる。同様な技術は特許文献７にも記載されており、ここではメタクリルアミドからなるマット化剤を使用することが開示されている。
特許文献５には、帯電を防止するために、スリップ層に該当する層の構成成分を酸化バナジウムのみの層で構成し、静電気の発生を抑えている技術が開示されている。
特許文献６にはカバーフィルム自体に電導性物質を含有させる技術が提案されている。
【先行技術文献】
【特許文献】
【０００６】
【特許文献１】特開平０７−３２５３９３号公報
【特許文献２】特開平１−１５４１３８公報
【特許文献３】国際公開第２００６／０３６２５3号パンフレット
【特許文献４】特開２００４−３０２４４７号公報
【特許文献５】特開平６−１８６７４７号公報
【特許文献６】特開平３−２４６５４７号公報
【特許文献７】特開２００１−１３３９８５号公報
【発明の概要】
【発明が解決しようとする課題】
【０００７】
しかし特許文献１ではカバーフィルムの背面側、即ちスリップ層とは反対の面に静電防止機能を持たせており、カバーフィルム剥離後のスリップ層側の静電気発生、又は静電気除去の機能としては低いものである。
特許文献２の記載は界面活性剤を使用する技術であるが、スリップ層に界面活性剤を添加しているため、経時でブリードしてくる懸念があり、製品品質として変動が大きくなるという問題がある。
特許文献３の層状シリケートはバインダーポリマーを使用しないため、可とう性が劣る。このためカバーフィルム剥離後のハンドリングによりシリケート層にクラック、又はしわなどが発生しやすい。これらのクラック、又はしわなどの変形は露光後の版面に画像として残留しやすく、さらには印刷物に不用な画像として印刷されるため望ましくない。
特許文献４及び７に記載のマット化剤による表面のマット化は、カバーフィルムの剥離による静電気の発生自体を抑える機能は無いため、ごみなどの付着を抑制することはできない。従って、ネガ装着前に付着物の有無の確認、除去が必要となり作業性を大きく低下させてしまうため、静電気発生抑制効果としては低い。
【０００８】
特許文献５に記載の酸化バナジウム層を形成させる方法は、特許文献３の事例と同じくバインダーポリマーを使用しないため、可とう性が劣る。このため剥離後のハンドリングによりバナジウム層にクラック、又はしわなどが発生しやすい。これらの変形が最終印刷物に影響を与える弊害は、特許文献３に記載の現象と同じである。
特許文献６に記載の技術は静電防止能を持ったカバーフィルムを直に感光性樹脂層上に配置している。スリップ層が存在しないため、カバーフィルム剥離後の感光性樹脂表面への付着物が除去しがたく、作業性、叉仕上がりの版品質を低下させる。
【０００９】
本発明における技術的課題は、紫外線非感受層の本来の機能を維持しつつ、
（１）カバーフィルムの剥離時の静電気を抑制、
（２）感光性樹脂構成体及びフィルムの経時安定性、を同時に満たす感光性樹脂構成体を提供することを目的とする。
【課題を解決するための手段】
【００１０】
発明者はカバーフィルムと感光性樹脂層の間の紫外線非感受性層に、吸油性材料、好ましくはシリカと帯電防止剤とを存在させることで、紫外線非感受性層に帯電防止剤を安定的に存在させ、カバーフィルム剥離時の静電気発生を抑制、又は発生した静電気を速やかに放電させることを見出し、本発明をなしえた。
【００１１】
すなわち、本発明は下記の通りである。
１．少なくとも支持体、感光性樹脂層、紫外線非感受性層、カバーフィルムをこの順に積層してなる感光性樹脂構成体において、紫外線非感受性層が、バインダーポリマー、帯電防止剤、及び吸油性材料を含む紫外線非感受性組成物からなる、凸版印刷版用感光性樹脂構成体。
２．紫外線非感受性組成物において、吸油性材料が多孔質シリカであり、該吸油性材料の含有量が、バインダーポリマー１００質量部に対して０．１質量部以上５質量部以下である、１．に記載の凸版印刷版用感光性樹脂構成体。
３．帯電防止剤として、カチオン系界面活性剤、ノニオン系界面活性剤、アニオン系界面活性剤、及び両性界面活性剤からなる群から選ばれる少なくとも1種類の界面活性剤を含み、該帯電防止剤の含有量が、バインダーポリマー１００質量部に対して０．１質量部以上１０質量部以下である紫外線非感受性組成物を用いる１．又は２．に記載の凸版印刷版用感光性樹脂構成体。
４．紫外線非感受性層がスリップ層である１．〜３．のいずれか一つに記載の凸版印刷版用感光性樹脂構成体。
５．紫外線非感受性層が、赤外線レーザーによりアブレージョン可能な赤外線感受層である１．〜４．のいずれか一つに記載の凸版印刷版用感光性樹脂構成体。
６．（１）１．〜５．のいずれか一項に記載の凸版印刷版用感光性樹脂構成体におけるカバーフィルムを剥離させて紫外線非感受性層を露出させる工程、（２）紫外線非感受性層側から紫外線露光する工程、及び、（３）感光性樹脂層を現像して印刷レリーフを形成する工程を含む、凸版印刷版の製造方法。
【発明の効果】
【００１２】
本発明の感光性樹脂構成体を用いることにより、紫外線非感受層の本来の機能を維持しつつ、（１）カバーフィルムの剥離時の静電気を抑制、（２）感光性樹脂構成体及びフィルムの経時安定性、を同時に満たす感光性樹脂構成体を得ることができる。
【発明を実施するための形態】
【００１３】
以下、本願発明について具体的に説明する。
まず、少なくとも支持体、感光性樹脂層、紫外線非感受性層、カバーフィルムをこの順に積層してなる感光性樹脂構成体において、紫外線非感受性層が、帯電防止剤と吸油性材料とを含む紫外線非感受性組成物からなる、凸版印刷版用感光性樹脂構成体について説明する。
紫外線非感受性組成物中に含まれる帯電防止剤としては、界面活性剤であることが好ましい。界面活性剤の中でも、本願の効果をより奏する観点から、カチオン系界面活性剤、ノニオン系界面活性剤、アニオン系界面活性剤及び両性界面活性剤からなる群から選ばれる少なくとも1種類の界面活性剤であることが好ましい。
【００１４】
カチオン系界面活性剤の具体例としては、テトラアルキルアンモニウム塩、トリアルキルベンジルアンモニウム塩等が、
ノニオン系界面活性剤の具体例としては、グリセリン脂肪酸、ポリオキシエチレンアルキルエーテル、ポリオキシエチレンアルキルフェニルエーテル、Ｎ，Ｎ-（ビス（２−ヒドロキシエチル）アルキルアミン、ポリオキシエチレンアルキルアミン、ポリオキシエチレンアルキルアミン脂肪酸エステル、アルキルジエタノールアマイド等が、
アニオン性界面活性剤の具体例としては、アルキルスルフォン酸塩、アルキルベンゼンスルフォン酸塩、アルキルフォスフェート等が、
両性界面活性剤の具体例としては、アルキルペタイン、アルキルイミダゾリウムペタイン等が挙げられる。
これらは単独でも、２種以上を併用しても良い。
【００１５】
帯電防止剤の紫外線非感受性組成物中の含有量は、紫外線非感受性組成物の主成分、つまりバインダーポリマー１００質量部に対して、０．１質量部以上、より好ましくは０．２質量部以上、１０質量部以下であることが好ましい。カバーフィルム剥離時の静電気抑制能力の観点から、０．１質量部以上が好ましく、紫外線非感受性組成物の膜強度及びブリード抑制の観点から、１０質量部未満が好ましい。
紫外線非感受性組成物中に含まれる吸油性材料としては、亜麻仁油を用いた吸油測定法において１０mL／１００ｇ以上の吸油性を有する材料が望ましい。具体的には、シリカが有効であり、例えば、多孔質シリカ、無孔質シリカ、球状のシリカなどが挙げられる。中でも、本願効果をよりよく奏する観点から、多孔質シリカであることが好ましい。
【００１６】
吸油性材料の紫外線非感受性組成物中の含有量は、紫外線非感受性組成物の主成分、つまりバインダーポリマー１００質量部に対して、０．１質量部以上５質量部以下が望ましい。さらに好適なのは、０．５質量部以上２質量部以下である。カバーフィルム剥離時の静電気抑制能力の観点から、０．１質量部以上が好ましく、得られる印刷画像性（特に白抜きの細線などの埋まり）の観点から、５質量部以下が好ましい。
紫外線非感受性層としては、スリップ層、又は赤外線感受層が挙げられる。
【００１７】
最終的に印刷版となる感光性樹脂層は、感光性樹脂組成物からなる。感光性樹脂層は通常粘着性を有するので、製版時その上に重ねられるネガフィルムとの接触性をよくするために、或いはネガフィルムの再使用を可能にするために、樹脂層表面に溶剤可溶性の薄いたわみ性のスリップ層（例えば特公平５-１３３０５号公報参照）を設ける。スリップ層は保護層と呼ばれることもある。
【００１８】
また、このスリップ層に紫外線遮断性物質と赤外線感受性物質とを添加し、紫外線遮蔽性能を有する赤外線感受層とし、赤外線レーザーでの直接描画により、このたわみ性の層そのものをネガとして用いることもできる。いずれの場合も露光が終了してから未露光部を洗い出しする際に、この薄いたわみ性の保護層も同時に除去される。
溶剤可溶な薄いスリップ層のバインダーポリマーとしては、例えば現像液に可溶性のポリアミド、部分ケン化ポリ酢酸ビニル、セルロースエステル、などが挙げられる。
これらの層を感光性樹脂層の表面に設けようとする場合には、これを適当な溶剤に溶かしてその溶液を直接感光性樹脂層にコーティングしてもよい。あるいはポリエステル、ポリプロピレン等のフィルムにコーティング（保護フィルム）し、その後この保護フィルムを感光層にラミネートまたはプレス圧着して保護膜を転写させても良い。
【００１９】
赤外線レーザーで除去する場合、バインダーポリマーとしては先述の現像液に可溶なポリマー類に加え、スチレン−ブタジエン−スチレンなどの熱可塑性ブロック共重合体、又はこれらの水添品等も使用することができる。これらに赤外線吸収性剤量、例えばカーボンブラックなどをレーザー感度と紫外線遮蔽性（黒化濃度）とのバランスを考慮して添加する。
上記バインダーポリマーは、感光性樹脂層の現像剤で、溶解、膨潤、又は除去可能なポリマーであることが好ましい。
【００２０】
紫外線非感受性層を形成する別の方法としては、カバーフィルムの表面に予め帯電防止成分を含有させた薄膜層を形成させたポリエチレンテレフタレートフィルムを使用する方法がある。例えばアクリル系ポリマーに、帯電防止剤として例えばスルフォン酸系界面活性剤を含有させたものをコーティングして得られた、静電防止処理ポリエチレンテレフタレートフィルムなどが入手できるので、このフィルム上に吸油性材料を含むスリップ層を直接塗工することで、スリップ層に帯電防止剤がブリードしてくるため、帯電防止剤と吸油性材料を含む紫外線非感受性層を形成することができる。
【００２１】
感光性樹脂層を形成する感光性樹脂組成物は、熱可塑性エラストマー、エチレン性不飽和化合物、光重合開始剤を含有する。また、感光性樹脂層に水現像性を持たせ、水系の現像剤で現像を行うことを可能にする組成物の場合は、熱可塑性エラストマーの代わりに親水性ポリマーをバインダーポリマーとする。又は熱可塑性エラストマーと親水性ポリマーを併用した組成系で行うことができる。
熱可塑性エラストマーとしては、例えば共役ジエン系炭化水素を重合して得られる重合体、共役ジエン系炭化水素とモノオレフィン系不飽和化合物とを重合して得られる共重合体があり、また２種以上のモノオレフィンの重合体などが挙げられる。
【００２２】
具体的にはブタジエン重合体、イソプレン重合体、クロロプレン重合体、スチレン−ブタジエン共重合体、スチレン−ブタジエン−スチレン共重合体、スチレン−イソプレン共重合体、スチレン−イソプレン−スチレン共重合体、スチレン−クロロプレン共重合体、アクリロニトリル−ブタジエン共重合体、アクリロニトリル−イソプレン共重合体、メタクリル酸メチル−ブタジエン共重合体、メタクリル酸メチル−イソプレン共重合体、アクリロニトリル−ブタジエン−スチレン共重合体、アクリロニトリル−イソプレン−スチレン共重合体等が上げられる。これらの熱可塑性エラストマーは１つでも２つ以上を併用しても良い。物性のバランスを取るため2種以上をブレンドすることは良く行われる手法である。
【００２３】
また、感光性樹脂層に水現像性を持たせる場合に用いられる親水性ポリマーは、水溶性、または水膨潤性を持ち、それらはカルボン酸基、アミノ基、水酸基、燐酸基、スルフォン酸基等の親水性基、もしくはそれらの塩を有するポリマーである。具体的には、特願昭６３−１３１１９２などに記載されているカルボキシル化スチレンブタジエンラテックス、特開昭６１−１２８２４３、特開平６−１９４８３７、特開平７−１３４４１１等に記載されたカルボキシル基を含有した脂肪族共役ジエンの重合体、特開平９−１５８６０に記載された燐酸基、又はカルボキシル基を有するエチレン性不飽和化合物の乳化重合体、特開平３−２０６４５６に記載されているスルフォン酸基含有ポリウレタンなどが例として挙げられる。これらの親水性ポリマーは単独で用いても良いし２つ以上を併用しても良い。  
【００２４】
親水性ポリマーはゲル分率が高いほうが出来上がった感光性樹脂印刷版としての性能を高める為好ましく、８０質量％〜９９質量％が好適である。ここでいうゲル分率は、親水性ポリマーの重合後の濃度が約３０質量％の分散液をテフロン（登録商標）シート上に適当量滴下し、１３０℃で３０分乾燥させ、乾燥物を０．５ｇ取り、２５℃のトルエン３０ｍｌに浸漬させ、振とう機を用いて３時間浸透させた後３２０ＳＵＳメッシュでろ過し、不透過分を１３０℃１時間乾燥させた後の重量を０.５ｇで割った重量分率（％）から求められる。ゲル分率は印刷版の強度の面からも８０質量％以上が望ましい。
また部分ケン化、または完全ケン化したポリビニルアルコール、親水基、疎水基などでの変性したポリビニルアルコール、水溶性セルロース類、水溶性ポリアミド、ポリアクリル酸など一般的な親水性ポリマーなども利用できる。
【００２５】
感光性樹脂組成物中に含まれるエチレン性不飽和化合物としては、例えばエチレン性不飽和酸とアルコール類のエステル化合物などがある。その他、例えば文献「光硬化技術データブック（テクノネット社発行）」等に記載された化合物が利用できる。
【００２６】
具体的にはヘキシル（メタ）アクリレート、ノナン（メタ）アクリレート、ラウリル（メタ）アクリレート、ステアリル（メタ）アクリレート、２−エチル−２−ブチルプロパンジオール（メタ）アクリレート、ヒドロキシエチル（メタ）アクリレート，２−（メタ）アクリロイルオキシエチルヘキサヒドロフタレート、２−（メタ）アクリロイルオキシエチルフタレート、（メタ）アクリル酸ダイマー、エピクロルヒドリン（ＥＣＨ）変性アリルアクリレート，ベンジルアクリレート、カプロラクトン（メタ）アクリレート、ジシクロペンテニル（メタ）アクリレート、イソボルニル（メタ）アクリレート，シクロヘキシル（メタ）アクリレート等の直鎖、分岐、又は環状の単官能モノマー、
ヘキサンジオールジ（メタ）アクリレート、ノナンジオールジ（メタ）アクリレート、２−ブチル、２−エチルプロパンジ（メタ）アクリレート、ネオペンチルグリコールジ（メタ）アクリレート、ヒドロキシピバリン酸ネオペンチルグリコールジ（メタ）アクリレート、ＥＣＨ変性フタル酸ジ（メタ）アクリレート、トリシクロデカンジ（メタ）アクリレート、トリメチロールプロパントリ（メタ）アクリレート、ペンタエリスリトールトリ（メタ）アクリレート、ＥＣＨ変性グリセロールトリ（メタ）アクリレート、トリメチロールプロパンベンゾエート（メタ）アクリレート、エチレンオキサイド（及び/又はプロピレンオキサイド）変性トリメチロールプロパントリ（メタ）アクリレート、ジペンタエリスリトールヘキサ（メタ）アクリレート等の直鎖、分岐、又は環状の多官能モノマーなどが挙げられる。
更には、ジオクチルフマレート等のアルコールとフマル酸のエステル、又はラウリルマレイミド、シクロヘキシルマレイミドなどＮ置換マレイミド誘導体などを挙げることができる。
【００２７】
エチレン性不飽和化合物の感光性樹脂組成物中の含有量は、印刷版の文字部の高い耐カケ性の点で、１質量％以上、感光性樹脂構成体の高い耐コールドフロー性や印刷版の高い柔軟性の点で、２０質量％以下が好ましい。２質量％から１５質量％の範囲がより好ましく、４質量％から１２質量％の範囲がより好ましい。
感光性樹脂組成物中に含まれる光重合開始剤としては、文献「光硬化技術データブック（テクノネット社発行）」、「紫外線硬化システム（総合技術センター発行）」等に記載されたものが使用できる。
【００２８】
具体的にはベンゾフェノン、ミヒラーズケトン、ベンゾイン、ベンゾインメチルエーテル、ベンゾインエチルエーテル、α―メチロールベンゾイン、α―メチロールベンゾインメチルエーテル、ベンジルメチルケタール、１−ヒドロキシ−シクロヘキシル−フェニルケトン、アクリル化ベンゾフェノン，ｏ−ベンゾイル安息香酸メチル、ビスアシルフォスフィンオキサイド、α―メトキシベンゾインメチルエーテル、２，２−ジメトキシ−２−フェニルアセトフェノン、２，２−ジエトキシ−２−フェニルアセトフェノン、2−メチル−１[４−メチルチオ]フェニル，２−モルフォリノプロパン−１−オン、チオキサントン、ベンジル、アンスラキノンなどが挙げられる。これらは単独でも、２種類以上を併用しても良い。
【００２９】
光重合開始剤の感光性樹脂組成物中の含有量は、０．１質量％〜１０質量％の範囲が好ましい。０．５質量％〜５質量％の範囲がより好ましい。できあがった感光性樹脂印刷版の細かい点や文字の形成性の観点から、０．１質量％以上が好ましく、露光時の感度の観点から、１０質量％以下が好ましい。
感光性樹脂組成物は、必要に応じて可塑剤、重合禁止剤、染料、紫外線吸収剤、耐オゾン剤、等の添加剤を含有させることができる。
【００３０】
可塑剤としては、ナフテン油、パラフィン油等の炭化水素油、液状アクリルニトリル−ブタジエン共重合体、液状スチレン−ブタジエン共重合体、数平均分子量２，０００以下のポリスチレン、セバチン酸エステル、フタル酸エステルなどが挙げられる。これらの組成に光重合性の反応基が付与されていても構わない。この中でも、印刷版の高い柔軟性や高い画像再現性の点で、３０℃で粘度が２０００（Ｐａ・ｓ）以下すなわち液状の共役ジエンゴムが好ましい。粘度は、ＪＩＳ−Ｋ−７１１７で、測定することができる。ジエンとしては、入手性の点で、イソプレンおよび／またはブタジエンが好ましく、耐カケ性の点で、ブタジエンがより好ましい。また、２種類以上を併用しても良い。共役ジエンゴム中の数平均分子量（Ｍｎ）は、取り扱い性と感光性樹脂組成物の相溶性の点で、低い方が良く、一方、耐カケ性の点で高い方が良く、１，０００〜５０，０００の範囲が良い。２，０００〜３０，０００の範囲がより好ましく、３，０００〜２０，０００の範囲がさらに好ましい。
【００３１】
共役ジエンゴムの含有量は、高い画像再現性、高い耐カケ性および高い柔軟性の点で、感光性樹脂組成物中に、３質量％以上含むことが好ましく、印刷版用感光性構成体の固体維持性の点で、４０ｗｔ％以下含むことが好ましい。５ｗｔ％〜３０ｗｔ％の範囲がさらに好ましい。
【００３２】
重合禁止剤としてはハイドロキノン、Ｐ−メトキシフェノール、２，４−ジ−ｔ−ブチルクレゾール、カテコール、ｔ−ブチルカテコール等のフェノール類などが挙げられる。
凸版印刷版用構成体は、種々の方法で調整することができる。
例えば、感光性樹脂組成物の原料を適当な溶媒、例えばクロロホルム、テトラクロルエチレン、メチルエチルケトン、トルエン等の溶剤に溶解させて混合し、型枠の中に流延して溶剤を蒸発させ、そのまま板状にすることができる。また、溶剤を用いず、ニーダ、ロールミルあるいはスクリュウ押出機で混練後、カレンダーロールやプレスなどにより所望の厚さに成型することができるが、本発明はこれらの調整方法に限定されるものではない。
【００３３】
凸版印刷版用構成体におけるそれぞれの層の厚みは、支持体は５０〜３００μｍ、好ましくは１００〜２５０μｍ、感光性樹脂層は０．９５〜７ｍｍ、紫外線非感受性層は０．１〜１０μｍ、好ましくは２〜６μｍ、カバーフィルムは５０〜２００μｍ、好ましくは７５〜１２５μｍである。
凸版印刷版用感光性構成体から凸版印刷版を製版するには、まず支持体を通して全面に紫外線露光を施し（バック露光）、薄い均一な硬化層を設け、次いでネガフィルムを通して、もしくは紫外線遮蔽層の上から直接、感光性樹脂層の面に画像露光（レリーフ露光）をおこない、未露光部分を現像用溶剤で洗い流すか、あるいは熱溶融後に吸収層で吸収除去後に、後処理露光することによって製造されるのが一般的である。露光光源としては、高圧水銀灯、紫外線蛍光灯、カーボンアーク灯、キセノンランプ等があげられる。
【００３４】
未露光部を現像するのに用いられる現像溶剤としては、ヘプチルアセテート、３-メトキシブチルアセテート等のエステル類、石油留分、トルエン、デカリン等の炭化水素類やテトラクロルエチレン等の塩素系有機溶剤にプロパノール、ブタノール、ペンタノール等のアルコール類を混合したものをあげることができる。
未露光部の洗い出しは、ノズルからの噴射によって、またはブラシによるブラッシングでおこなわれる。
【００３５】
水系の現像剤で現像する場合は水を主成分とする現像剤を用いて、溶解、又は膨潤させ、ブラシなどで除去することが一般的である。水現像性の感光性樹脂の現像剤としてはアニオン系界面活性剤，両性界面活性剤，ノニオン系界面活性剤などが挙げられる。これらは単独で用いても２種類以上を混合して使用してよい。
【００３６】
現像方式によっては、非画像部のアブレージョン膜を効率よく除去する為にブラシを併用することが望ましい。具体的には版を洗浄液に浸漬させた状態でブラシを用いて未露光部を溶解、又は掻き落とす現像方式、スプレーなどで版面に洗浄液を振りかけながらブラシで未露光部を溶解、又は掻き落とす現像方式などが挙げられる。
洗浄後、版の乾燥を行う。一般的には４０℃から７０℃の範囲で行う。
乾燥後、後処理露光として、表面に波長３００ｎｍ以下の光を照射する方法が一般的である。必要に応じて、３００ｎｍよりも大きい光、例えば３７０ｎｍ付近に中心波長を持つケミカルランプなどを併用して行うことも可能である。
【実施例】
【００３７】
以下、参考例、実施例、及び比較例により本発明についてより具体的に説明するが、本発明はこれらの実施例に限定されるものではない。
【００３８】
[参考例１]：感光性樹脂組成物１の作成
スチレン−ブタジエン−スチレンブロック共重合体（クレイトンＫＸ４０５  シェル化学  商品名）３５質量部、スチレン−ブタジエン−スチレンブロック共重合体（タフプレン３１５  旭化成  商品名）３０質量部、液状ポリブタジエン（ＬＩＲ３０５  クラレ  商品名）２０質量部、液状ポリブタジエンＢ３０００（日曹  商品名）１０質量部、ノナンジオールジアクリレート５質量部、トリシクロデカンジアクリレート４質量部、ベンジルメチルケタール１部、ｔ-ブチルクレゾール０.３部を１３０℃のニーダーを用いて均一に混練して感光性樹脂組成物１を得た。
【００３９】
[参考例２]：親水性ポリマーＡの合成
攪拌装置と温度調整用ジャケットを取り付けた耐圧反応容器に水１２５質量部、及び乳化剤（α−スルフォ（１−（ノニルフェノキシ）メチル−２−（２−プロペニルオキシ）エトキシ−ポリ（オキシ−１，２−エタンジイル）のアンモニウム塩（商品名  アデカリアソープ  旭電化工業製）１．０質量部を初期仕込みとし，内温を６５度まで昇温させる。昇温後、アクリル酸２質量部，メタクリル酸５質量部、ブタジエン６５質量部、スチレン１５質量部，ブチルアクリレート１３質量部，ｔ-ドデシルメルカプタンの油性混合液と、水３０質量部，ペルオキソ二硫酸ナトリウム１．２質量部，乳化剤（商品名  アデカリアソープ  旭電化工業製）０．５重量部からなる水溶液をそれぞれ一定流速で５時間，及び６時間かけて添加した。その後１時間保って重合を完了した後冷却した。
生成した反応物を水酸化ナトリウムでｐＨ７に調整した後、スチームストリッピングで未反応物を除去し最終的に固形分濃度４０質量％で親水性ポリマーＡの分散液（エマルジョン）を得た。親水性ポリマーの数平均粒子径は、４０ｎｍであった。粒子径は日機装株式会社製、ＭＩＣＲＯＴＲＡＣ粒度分析計（型式：９２３０ＵＰＡ、商標）を用いて数平均粒子径として求めた。
親水性ポリマーＡはエマルジョン状態で得られるため、感光性樹脂組成物に使用する場合は事前の乾燥し、固形分のみを使用する。
【００４０】
[参考例３]：感光性樹脂組成物２の作成
親水性ポリマーＡの固形分２５質量部、スチレン−ブタジエン−スチレンブロック共重合体（アサプレン４２０Ｐ  旭化成ケミカルズ製  商品名）１０質量部、スチレン−ブタジエン−スチレンブロック共重合体（タフプレン３１５  旭化成ケミカルズ製  商品名）１５質量部、液状ポリブタジエン（Ｇ２０００  日本曹達  商品名）１５質量部を１４０℃の温度条件でニーダーを用いて６分間混合し、その後温度を１２０℃の変更し、液状ポリブタジエン（ＬＢＲ３０５  クラレ  商品名）２０質量部、ノナメチレンジアクリレート８質量部、１，６-ヘキサンジオールジメタクリレート  ２質量部、２，２−ジメチルアセトフェノン１．５質量部、２，６−ジ-ｔ-ブチルクレゾール１部を加えて均一に混練し、感光性樹脂組成物２を得た。
【００４１】
[実施例１]
ポリアミド  マクロメルト6900（ヘンケル  商品名）をトルエン/イソプロピルアルコール＝１：１（重量比）の混合溶剤を用いて固形分６重量部になるように溶解させる。溶解後、表１に記載の帯電防止剤、及び吸油性剤量（シリカ）を記載量添加し、均一になるまで攪拌する。
分散後、ブレードコーターを用いて乾燥後のポリマー膜厚（スリップ層の厚み）が４μｍの厚みになるようにドクターブレードのクリアランスを調整し、表面処理を実施していない無垢のＰＥＴフィルム上に塗工を行った。塗工後１００℃に設定した熱風乾燥機で２分間乾燥を行い、膜厚約４μのスリップ層の構成体を得た。
【００４２】
参考例で得た感光性樹脂組成物１を、熱可塑性エラストマーを含有する接着剤がコートされた厚さ１２５μｍのポリエステルフィルムの支持体と、先述のスリップ層を有する１００μｍのポリエステル製カバーシートとで挟み、３ｍｍのスペーサーを用いてプレス機で１３０℃の条件で２００ｋｇ／ｃｍ２の圧力を４分間かけて凸版印刷版用感光性構成体を成形した。
このサンプルを用いて（１）カバーフィルム剥離時の静電気抑制能、（２）経時の感光性樹脂構成体の安定性、（３）塗工フィルムの経時安定性について評価を行った。
【００４３】
（１）静電気抑制能の評価（カバーフィルム剥離時の発生抑制、除電効果）
凸版印刷用感光性樹脂構成体のサンプルを、２５℃×４０％の条件化に８時間以上保管する。サンプルをＰＥ性の台上に置き、金属などとの接触が無い状態にする。
サンプルのカバーフィルムを一気に剥ぎ取り、耐電圧計により５秒後／１分後の耐電圧を測定する。
測定に使用した耐電圧計：KASUGA  DENKI社製  MODEL  SV010
評価
○：１０秒以内に帯電圧が  ±１kv以下に下がる
△：１分以内に帯電圧が    ±１ｋｖ以下に下がる
×：１分より長く帯電圧が  ±１kv以上である
【００４４】
（２）帯電防止性経時安定性（感光性樹脂構成体の経時評価）
実施例にて作成した感光性樹脂構成体を、４０℃の恒温槽内で１ヶ月保管し、その後先述のカバーフィルム剥離時の耐電圧変化の評価を行った。
【００４５】
（３）フィルム経時安定性評価（帯電防止剤ブリード性の評価）
塗工したフィルムサンプルを、塗工面が巻きの内側になるように、直径約８５mmのＡＢＳ製の円筒形芯に１０回転巻きつけ、終わりをテープで固定する。サンプルを４０℃×８０％に調整した恒温恒質槽に保管する。この際、ロール下部が台に密着しないように芯の下に架台を入れ中に浮かした状態を保つようにする。この状態で１ヶ月保管し、フィルムの状態を目視にて判断する。判断は以下の３段階とする
Ａ：フィルムに密着、及び密着痕無し・・・判定  実用可
Ｂ：若干の密着有、密着部に転写無し・・・判定  実用可
Ｃ：密着有、又はフィルム背面に転写物有・・・判定  実用不可
【００４６】
[実施例２〜６、８、９]
スリップ層に使用する帯電防止剤、吸油性材料を表１に記載のものに換えた以外は実施例１と同様の方法で行った。
【００４７】
[実施例７]
カバーフィルムにあらかじめアクリルポリマーにアニオン系帯電防止層を含有したポリマー層をコーティングした基材（静電ＰＥＴ  Ｄ）を使用し、その処理面上にマクロメルトと表１記載の吸油性剤量からなる塗工液をコーティングし、同様の乾燥工程を経て、厚み４μｍのスリップ層を得た。この塗工フィルムを用いて実施例１と同様の評価をおこなった。
【００４８】
[実施例１０]
スリップ層としてポリビニルアルコールＧＬ−０５（日本合成化学  商品名）を用い、１０重量％のエタノール水溶液に、固形分濃度が６重量％になるように溶解し、表１記載の吸油性剤量、帯電防止剤を添加し、スリップ層塗工溶液を作成した。この塗工液をブレードコーターを用いて乾燥後のスリップ膜厚が４μｍの厚みになるようにブレードのクリアランスを調整し、表面処理を実施していない無垢の厚み１００μｍのＰＥＴフィルム上に塗工を行った。塗工後１００℃に設定した熱風乾燥機内で２分間乾燥を行い、膜厚約4μのスリップ層の構成体を得た。
【００４９】
参考例３で得た感光性樹脂組成物２を、ウレタン系接着剤をコートした厚さ１２５μｍのポリエステルフィルムの支持体と、先述のスリップ層を有する１００μｍのポリエステル製カバーシートとで挟み、３ｍｍのスペーサーを用いてプレス機で１３０℃の条件で２００ｋｇ／ｃｍ２の圧力を４分間かけて凸版印刷版用感光性構成体を成形した。
この感光性樹脂の構成体を用いて実施例１と同様の評価を行った。
【００５０】
[比較例１]
実施例１と同様にポリアミド  マクロメルト６９００（ヘンケル  商品名）をトルエン/イソプロピルアルコール＝1：1（重量比）の混合溶剤を用いて固形分６重量部になるように溶解させる。溶解後、ブレードコーターを用いて乾燥後のポリマー膜厚が４μｍの厚みになるようにブレードのクリアランスを調整し、表面処理を実施していない無垢のＰＥＴフィルム上に塗工を行った。塗工後１００℃に設定した熱風乾燥機内で２分間乾燥を行い、膜厚約４μのスリップ層の構成体を得た。
さらに支持体、感光性樹脂組成物１を用いて熱プレスによる感光性樹脂構成体に成型し、同様の評価を行ったところ、４０℃に加温経時によりフィルム表面から界面活性剤のブリードが見られ問題となった。また構成体経時においても帯電性能の低下が見られた。
【００５１】
[比較例２]
実施例１と同様にポリアミド  マクロメルト6900（ヘンケル  商品名）をトルエン/イソプロピルアルコール＝１：１（重量比）の混合溶剤を用いて固形分６重量部になるように溶解させ、さらにマット剤を添加した。分散後、ブレードコーターを用いて乾燥後のポリマー膜厚が４μｍの厚みになるようにブレードのクリアランスを調整し、表面処理を実施していない無垢のＰＥＴフィルム上に塗工を行った。塗工後１００℃に設定した熱風乾燥機内で２分間乾燥を行い、膜厚約４μｍのスリップ層の構成体を得た。
さらに支持体、感光性樹脂組成物１を用いて熱プレスによる感光性樹脂構成体に成型し、同様の評価を行ったところ、剥離時の静電気が速やかに放電することがなく、版表面にごみの付着も観られた。
【００５２】
【表１】
0005777359.tif 000002
【産業上の利用可能性】
【００５３】
本発明は、フレキソ印刷を含む凸版印刷の分野で好適に利用される。